СПОСОБ ИЗГОТОВЛЕНИЯ СМЕСИ ФРАКЦИЙ ПЕРХЛОРАТА АММОНИЯ

2
Способ изготовления смеси фракций перхлората аммония, включающий изготовление гидрофобизированной фракции с удельной поверхностью от 5400 до 7300 см/г с алкилсилоксановым покрытием от 0,11 до 0,25 мас.%, ввод ее в количестве от 1,5 до 77 мас.%, отличающийся тем, что вычисляют среднеарифметическую величину с округлением до сотых долей содержания алкилсилоксанового покрытия в изготовленных мешках гидрофобизированной фракции перхлората аммония, вводят гидрофобизированную фракцию из расчета получения в ней содержания алкилсилоксанового покрытия не более ±0,01 мас.% от среднеарифметической величины, смешивают фракции в барабанном смесителе в течение 30 мин в присутствии цилиндров высотой и диаметром 30-40 мм из упругого полиуретана в количестве 8-10 мас.% от массы загруженных в смеситель фракций, выгружают изготовленную смесь фракций перхлората аммония путем замены сплошной крышки на крышку с отверстиями, просеивают и упаковывают в контейнеры.